(57)【要約】【課題】  本発明は、多孔質支持体の上にチタノシリケート型ゼオライト結晶層を有する混合物分離膜を形成させて、分離膜自体が触媒作用を発揮して高い分離性能を有するメンブレンリアクタを提供することを目的とする。【解決手段】  多孔質支持体上に析出させたチタノシリケート型ゼオライト結晶層を有する混合物分離膜１と、この混合物分離膜１の上流側に設けられ反応原料物質２を収容する反応容器９と、前記混合物分離膜１の下流側に一の端部を接続して反応生成物質を送出する配管３と、この配管３の他の端部に接続される真空ポンプ１２とを有する。【選択図】  図５
2005262106.tif 000002
【特許請求の範囲】
【請求項１】
多孔質支持体上に析出させたチタノシリケート型ゼオライト結晶層を有する混合物分離膜と、この混合物分離膜の上流側に設けられ反応原料物質を収容する反応容器と、前記混合物分離膜の下流側に一の端部を接続して反応生成物質を送出する配管とを有することを特徴とするメンブレンリアクタ。
【請求項２】
前記配管には反応生成物質を冷却する冷却部を備えることを特徴とする請求項１記載のメンブレンリアクタ。
【請求項３】
前記反応容器は温度調節可能な恒温槽に収容されることを特徴とする請求項１又は請求項２に記載のメンブレンリアクタ。
【発明の詳細な説明】
【技術分野】
【０００１】
本発明は、触媒機能と分離機能を備えたチタノシリケート型ゼオライト結晶層を多孔質支持体上に析出させた混合物分離膜を有するメンブレンリアクタに関する。
【背景技術】
【０００２】
従来、気体や液体の混合物の分離には、蒸留法、吸着法、膜分離法等が知られている。しかし、このうち蒸留法は熱を加えるため多くのエネルギーを必要とし、耐熱性の低いものや沸点の近いものや水とエタノールなど共沸混合物では分離が困難である。また、吸着法では、吸着剤の再生のための装置が大型であり、また多くのエネルギーを必要とするという課題がある。
【０００３】
これらの蒸留法や吸着法における課題を解決すべく膜分離法が期待されるが、膜分離法の膜には酢酸セルロース、シリコンゴム、ポリスチレン、ポリアミド、ポリイミドなどの種々の高分子を素材としたものが使用されており、高分子膜の膜性能に限界があり分離性が低いこと、さらに耐熱性や耐薬品性に難点があるため適用範囲が限定されるという課題がある。
【０００４】
そこで、このような高分子材料による課題を解決するため、近年では、無機質材料であるゼオライトを用いた分離膜が注目されている。しかし、ゼオライト結晶単独で形成された膜は、ゼオライト結晶間のつながりが弱く機械的強度が弱いことから、分離膜として利用することは困難である。
このため従来からゼオライトを多孔質の支持体に担持させた形態での使用が検討されてきた。
これまでに開発されたゼオライト膜には、例えば、特許文献１には、「ゼオライト膜及びその製造方法」として、シリカ源およびアルカリ金属源を含む水性混合物を多孔質支持体上で水熱合成して得られるシリカライト型ゼオライト膜が開示されている。この特許文献１に開示された発明によれば、化学的・熱的に安定で機械的強度の高く、分離係数が飛躍的に高いアルコール選択性分離膜が得られる。
【０００５】
また、特許文献２には「液体混合物分離膜」として、多孔質支持体上に析出させたＡ型ゼオライト膜よりなる液体混合物分離膜が開示されている。本特許文献２に開示された発明においても、特許文献１に開示された発明と同様に、ゼオライトの分子ふるい能によって、著しく高い水選択透過性を有している。また、パーベーパレーション法による液体混合率の分離において、分離効率が高く、透過安定性にも優れ、しかも化学的安定性、取扱い性も良好で実用的な液体混合物分離膜を提供することができる。
【０００６】
一方、ゼオライト中にチタンを含める技術についても既に開発されており、例えばシリカ源とチタン源から成るチタノシリケート型ゼオライトの合成例としては、特許文献３に「改良されたチタノシリケート触媒、その製造方法及びこれを触媒として使用する過酸化水素を利用した有機合成反応」として、チタノシリケートの一次粒子同士の結晶質による結合体であって、５０〜３００オングストロームの細孔を有し、粒度分布メジアンが１μｍ以上であるチタノシリケート触媒に関する開示がある。
この特許文献３に開示されたチタノシリケート触媒は、ハンドリング特性及び機械的強度に優れ活性の高いチタノシリケート粒子を提供するものである。
【０００７】
さらに、ゼオライトにより構成される分離膜を、触媒機能を有する多孔質支持体上に成膜させた反応分離体について、「ゼオライト積層複合体及びそれを用いたゼオライトメンブレンリアクタ」として特許文献４に開示されている。
本文献に開示される発明では、圧力損失が小さく、高温条件下においても分離膜にクラック等の欠陥が生じ難く、しかも高い分離性能と透過性能を発揮することができる。
【０００８】
【特許文献１】特開平６−９９０４４号公報
【特許文献２】特開平７−１８５２７５号公報
【特許文献３】特開平７−１００３８７号公報
【特許文献４】特開２００３−８８７３４号公報
【発明の開示】
【発明が解決しようとする課題】
【０００９】
しかしながら、特許文献１及び特許文献２に開示されたゼオライト膜は、いずれも製膜後の乾燥時に、ゼオライトの結晶粒界または支持体と結晶との界面でのクラックの発生、膜の剥離による膜欠陥等が生じ膜として緻密な物が得られず、結果的に分離性能が低いという課題があった。
【００１０】
また、特許文献３に開示されたチタノシリケート触媒は、開示された方法で調製されるチタノシリケート型ゼオライトは、そもそも触媒として開発されたため、いずれも粒子ないし粒子の凝集体であり、そのままでは分離膜としては使用できないか膜状に得られた場合でも分離性能が低いという課題があった。
【００１１】
さらに、特許文献４に開示されたゼオライトメンブレンリアクタでは、同質のゼオライトから構成される多孔質支持体を用いる必要があり、支持体の材料に限定要素があるという課題があった。また、多孔質支持体に触媒機能を持たせるため、反応原料物質を多孔質支持体側に供給する必要があり、反応分離装置として通常の浸透気化（パーベーパレーション）装置では使い勝手が悪く、支持体を覆う分離膜が反応を抑制するように働き、必ずしも反応分離装置として効率が高いものではなかった。
ｖ
【００１２】
本発明は、上記従来技術の課題を解決すべくなされたものであり、多孔質支持体の上にチタノシリケート型ゼオライト結晶層を有する混合物分離膜を形成させて、分離膜自体が触媒作用を発揮して高い分離性能を有するメンブレンリアクタを提供することを目的とする。
【課題を解決するための手段】
【００１３】
本発明者らは、多孔質支持体上にチタノシリケート型ゼオライトを膜状に結晶化させた膜が、欠陥が発生し難く、高性能の分離機能を有する優れた分離膜として有用なことを見出し、これをメンブレンリアクタに応用することで本発明を完成させた。
本発明の請求項１に記載されたメンブレンリアクタにおいては、上述の課題を解決すべく、多孔質支持体上に析出させたチタノシリケート型ゼオライト結晶層を有する混合物分離膜と、この混合物分離膜の上流側に設けられ反応原料物質を収容する反応容器と、混合物分離膜の下流側に一の端部を接続して反応生成物質を送出する配管とを有するものである。
このようなメンブレンリアクタにおいては、混合物分離膜はチタンによる触媒機能を備えたチタノシリケート型ゼオライト結晶層が多孔質支持体を覆うものであるため、触媒作用は反応原料物質に直接作用する。
また、混合物分離膜の下流側に接続された配管は、分離された反応生成物質を導く作用を有する。
【００１４】
また、本発明の請求項２に記載されたメンブレンリアクタにおいては、請求項１に記載されたメンブレンリアクタの配管に反応生成物質を冷却する冷却部を備えるものである。
上記構成に係るメンブレンリアクタは、配管内を送出される反応生成物質を凝縮させる作用を有する。
【００１５】
請求項３に記載されたメンブレンリアクタにおいては、請求項１又は請求項２に記載された発明において、反応容器が温度調節可能な恒温槽に収容されるものである。
このようなメンブレンリアクタにおいては、反応容器の温度を調節して触媒反応を促進する作用を有する。
【発明の効果】
【００１６】
本発明の請求項１に記載されたメンブレンリアクタは、多孔質支持体上にチタノシリケート型ゼオライト膜を形成するため、反応生成物質に対して触媒作用を直接働きかけることが可能であると同時に分離機能を発揮して反応生成物質を分離することができる。
また、チタノシリケート型ゼオライト膜は製膜性に優れるため、混合物分離膜に欠陥が発生し難く、高い分離機能を維持することも可能である。
【００１７】
特に、請求項２に記載の発明では、冷却部によって透過気化した反応生成物質の蒸気を凝縮し減容化しながら容易に捕集することができる。
【００１８】
さらに、特に請求項３に記載の発明では、高温槽に反応容器を収容するため反応容器中の反応原料物質を反応に適切な温度に設定して反応を促進することが可能であり、また、温度を一定に維持して反応を安定に進行させることが可能である。
【発明を実施するための最良の形態】
【００１９】
以下、本発明に係るメンブレンリアクタを実施するための最良の形態について説明する。
本実施の形態におけるメンブレンリアクタの混合物分離膜を構成する多孔質支持体としては、チタノシリケート型ゼオライトを膜状に結晶化出来るような化学的安定性があり多孔質であれば特に制限されるものではなく、例えばアルミナ、シリカ、ジルコニア、チッ化ケイ素、炭化ケイ素等のセラミックス、アルミニウム、銀、ステンレス等の金属、ポリエチレン、ポリプロピレン、ポリテトラフルオロエチレン、ポリスルホン、ポリイミド等の有機高分子からなる多孔質材料を用いることができる。
【００２０】
多孔質支持体の平均気孔径は０．０５〜１０μｍ、気孔率が１０〜６０％程度のものが好適である。これらの内、特に平均気孔径０．１〜２μｍ、気孔率３０〜５０％が好ましい。またこれらの多孔質支持体の形状は平板状、管状、円筒状や角柱状の孔が多数存在するハニカム状などいずれの形状のものでもよい。
【００２１】
チタノシリケート型ゼオライトとは、ゼオライト構造をもつ結晶性のＳｉＯ２（シリカライト）の結晶格子を形成するＳｉの一部をＴｉで置換することにより得られる化合物で、過酸化水素を酸化剤とした種々の有機化合物の酸化触媒として知られている。結晶格子内にＴｉ原子が導入されると、赤外吸収スペクトルにおいて９６０ｃｍ−１付近にＴｉ−Ｏ−Ｓｉ結合に起因する吸収ピークが観測され、紫外・可視吸収スペクトルでは２１０ｎｍ付近に４配位Ｔｉに基づく吸収が観測される。これらの測定によりＴｉ原子の置換が確認できる。
また、多孔質支持体に膜状に析出されるチタノシリケート型ゼオライト結晶層の厚さは０．１〜５００μｍ、さらに０．５〜１００μｍとすることが好適である。
【００２２】
また、チタノシリケート型ゼオライト結晶層を多孔質支持体上に形成させる方法としては、ケイ素源としてテトラアルキルオルトシリケートやコロイダルシリカ（シリカゲルやゾル）など、チタン源としてテトラアルキルオルトチタネートやハロゲン化チタン化合物など、構造規定剤として水酸化テトラアルキルアンモニウムなどを出発原料とし、これらに蒸留水と過酸化水素等を所定比混合、攪拌して原料ゾルあるいはゲルを調整した後、多孔質支持体を浸漬し、所定温度で所定時間、水熱合成を行い、その後、構造規定剤を除去するために焼成を行う方法がある。
【００２３】
ケイ素源として用いるテトラアルキルオルトシリケートは、特に限定する物ではないが、例えばテトラメチルオルトシリケート、テトラエチルオルトシリケート、テトラプロピルオルトシリケート、テトラブチルオルトシリケート、テトラペンチルオルトシリケート、テトラヘキシルオルトシリケート、テトラヘプチルオルトシリケート、テトラオクチルオルトシリケート、トリメチルエチルシリケート、ジメチルエチルシリケート、メチルトリエチルシリケート、ジメチルプロピルシリケート等があげられる。これらの内入手の容易さからテトラエチルオルトシリケートが好ましく用いられる。
【００２４】
チタン源として用いるテトラアルキルオルトチタネートは、特に限定する物ではないが、例えばテトラメチルオルトチタネート、テトラエチルオルトチタネート、テトラプロピルオルトチタネート、テトラブチルオルトチタネート、テトラオクチルオルトチタネート、トリメチルエチルチタネート、ジメチルジエチルチタネート、メチルトリエチルチタネート、ジメチルジプロピルチタネート等があげられる。これらの内入手の容易さからテトラエチルオルトチタネートやテトラブチルオルトチタネートが好ましく用いられる。
【００２５】
構造規定剤として用いる水酸化テトラアルキルアンモニウムは、特に限定する物ではないが、例えば水酸化テトラメチルアンモニウム、水酸化テトラエチルアンモニウム、テトラプロピルアンモニウム、水酸化テトラブチルアンモニウム等があげられ、入手の容易さからテトラプロピルアンモニウムが好ましく用いられる。
【００２６】
多孔質支持体を原料ゲルに浸漬する際に支持体上に種結晶を担持させておくことによりチタノシリケート型ゼオライトの結晶を支持体上に効率よく析出させることが出来る。すなわち、チタノシリケート型ゼオライトの結晶化時間が短縮でき好都合である。種結晶としては、平均粒径が５００μｍ以下、特に０．５〜５０μｍの結晶が多孔質支持体上に保持しやすく好適である。この種結晶の多孔質支持体への担持量は１〜５００ｍｇ／ｃｍ２、特に１０〜６０ｍｇ／ｃｍ２ が好ましい。
【００２７】
多孔質支持体上に種結晶を担持させるには、種結晶の粉末を溶媒、好ましくは水中に分散させ、これを多孔質支持体上にコートするのが好ましいが、多孔質支持体製造時に原料の一部としてＴ型ゼオライトの粉末を混入させてもよい。
【００２８】
このようにして多孔質支持体の表面にチタノシリケート型ゼオライト結晶層の厚さが前述のとおり、０．１〜５００μｍ、好ましくは０．５〜１００μｍとなるように析出させることにより、本実施の形態に係る好適な混合物分離膜を得ることができる。
【００２９】
本発明において、多孔質支持体上にチタノシリケート型ゼオライト結晶層を膜状に析出させた分離膜を合成する際の反応原料の仕込み組成比（以下、組成比はモル比で表す。）は、ＳｉＯ２ ／ＴｉＯ２ ＝５〜５００、Ｈ２Ｏ ／ＳｉＯ２ ＝１０〜３００、ＲＮ＋／ＳｉＯ２＝０．０５〜１．０（ＲＮ＋は水酸化テトラアルキルアンモニウムを表す。）、となるように調整することが好ましい。さらに好ましくは、ＳｉＯ２ ／ＴｉＯ２ ＝２０〜３００、Ｈ２Ｏ ／ＳｉＯ２＝２０〜２００、ＲＮ＋／ＳｉＯ２＝０．１〜０．８である。
【００３０】
本発明において、水熱合成法により多孔質支持体上にチタノシリケート型ゼオライト結晶層を膜状に析出させた分離膜を合成する際の合成温度は１００〜２２０℃、好ましくは１５０〜２００℃であり、合成時間は１０〜１５０時間、好ましくは１６〜３０時間である。前記合成温度、合成時間にて反応を１回行うことにより、高い分離性能を有する多孔質支持体上にチタノシリケート型ゼオライト結晶層を膜状に析出させた分離膜を合成できる。この際、圧力は自圧或いは加圧下のいずれかの方法で行うことが出来るが、通常は自圧下で行える。系の攪拌は必ずしも行う必要はなく、静置状態でも製膜化は十分進行する。
【００３１】
このように水熱合成した膜は水で十分に洗浄後、焼成を行う。焼成処理の温度は３００〜７００℃であり、好ましくは４００〜６００℃である。焼成時間は、特に限定されないが、１〜５０時間、好ましくは５〜２０時間焼成処理を行うことにより、本発明のメンブレンリアクタに用いられるチタノシリケート型ゼオライト結晶層を膜状に析出させた混合物分離膜を製造することが出来る。
【００３２】
本発明により製造されるメンブレンリアクタは、過酸化水素を酸化剤とした、種々の有機化合物の酸化反応に活性を示し、例えばアルコールの酸化、オレフィンのエポキシ化、芳香族化合物の水酸化として有用である。
本発明では過酸化水素水を酸化剤として用いるが、この濃度に特に制限はなく、低濃度あるいは高濃度の過酸化水素水を適宜用いることができ、通常５〜９０％、好ましくは５〜８０％の過酸化水素水を用いる。
【実施例】
【００３３】
以下に実施例をあげて本発明をより具体的に説明するが、本発明はこれらの実施例に限定されるものではない。実施例は、チタン源であるテトラブチルオルトチタネートなどの量と、水熱合成の温度と時間を変えながらチタノシリケート型ゼオライト膜を多孔質支持体に析出させた２種類の混合物分離膜を調製するとともに、比較例１としてチタンを含まず合成されたＭＦＩ型シリカライト膜を多孔質支持体に析出させた混合物分離膜を調製した。
【００３４】
実施例１（合成例１）
出発原料としてテトラエチルオルトシリケート（アルドリッチ社製９８％）２２．１ｇ、テトラブチルオルトチタネート（和光純薬製９５％）０．７８ｇ、水酸化テトラプロピルアンモニウム（東京化成社製２０％）１６．０ｇ、水２１１．５ｇ、過酸化水素水（和光純薬製３０％）１ｍｌを用いて調整した原料ゲル（ＳｉＯ２：ＴｉＯ２：ＲＮ＋ ：Ｈ２Ｏ ＝１：０．０２：０．１７：１２０）を、テフロン（登録商標）内筒を備えたステンレス製耐圧反応管に仕込み、多孔質ムライト製支持体（長さ１０ｃｍ、平均孔径約１ミクロン）をこの中に浸漬し、温度２００℃で１２時間水熱合成を行った。前記反応終了後、表面に膜が析出した前記支持体を取り出し、水中で洗浄した後、５００℃で１０時間焼成した。
【００３５】
実施例２（合成例２）
出発原料としてテトラエチルオルトシリケート（アルドリッチ社製９８％）８０．３４ｇ、テトラブチルオルトチタネート（和光純薬製９５％）３．８６ｇ、水酸化テトラプロピルアンモニウム（東京化成社製２０％）１３４．５ｇ、水８１．３ｇ、過酸化水素水（和光純薬製３０％）１ｍｌを用いて調整した原料ゲル（ＳｉＯ２：ＴｉＯ２：ＲＮ＋ ：Ｈ２Ｏ ＝１：０．０３：０．３５：２８）を、テフロン（登録商標）内筒を備えたステンレス製耐圧反応管に仕込み、多孔質ムライト製支持体（長さ１０ｃｍ、平均孔径約１ミクロン）をこの中に浸漬し、温度１７０℃で２４時間水熱合成を行った。前記反応終了後、表面に膜が析出した前記支持体を取り出し、水中で洗浄した後、５００℃で１０時間焼成した。
【００３６】
比較例１
比較例として、チタン源を含まないＭＦＩ型シリカライト膜を以下のようにして調製した。出発原料としてテトラエチルオルトシリケート（アルドリッチ社製９８％）２２．１ｇ、水酸化テトラプロピルアンモニウム（東京化成社製２０％）１６．０ｇ、水２１１．５ｇを用いて調整した原料ゲル（ＳｉＯ２：ＲＮ＋ ：Ｈ２Ｏ ＝１：０．１７：１２０）を、テフロン（登録商標）内筒をそなえたステンレス製耐圧反応管に仕込み、多孔質ムライト製支持体（長さ１０ｃｍ、平均孔径約１ミクロン）を、この中に浸漬し、温度２００℃で２４時間水熱合成を行った。前記反応終了後、表面に膜が析出した前記支持体を取り出し水中で洗浄した後、５００℃で１０時間焼成した。
【００３７】
実施例１で得られた多孔質支持体上にチタノシリケート型ゼオライト結晶層を析出させた分離膜のＸ線回折を行った結果について図１を参照しながら説明する。
図１に示されるのはいずれもＸ線回折測定図であり、（１）はチタノシリケート型ゼオライトの結晶粉末、（２）は、実施例１で調製した多孔質支持体上に析出させたチタノシリケート型ゼオライト膜、（３）は比較例１で調製した多孔質支持体上に析出させたＭＦＩ型シリカライト膜、（４）は多孔質支持体のものである。測定図の横軸は２theta（θ）、すなわち入射角の２倍値を度(degree)で示すもので、縦軸はＸ線回折強度を示すものである。
図１において、（１）と（２）のＸ線回折図のピークパターンはよく一致しており、また、比較例１で調製したチタン源を含まないＭＦＩ型シリカライト膜のピークパターンとも良く一致している。しかし、いずれも（４）とは一致していない。したがって、いずれもゼオライトの結晶構造を示しており、今回の実施例におけるチタノシリケート型の混合物分離膜においても適切にチタノシリケート型ゼオライト結晶層が析出していることが確認された。
【００３８】
次に図２を参照しながら、本実施例のチタノシリケート型ゼオライト膜と比較例のＭＦＩ型ゼオライト膜について赤外線吸収スペクトルの測定結果について説明する。図２の（１）は本実施例に係るチタノシリケート型ゼオライト膜の赤外線吸収スペクトル測定結果を示し、（２）はＭＦＩ型ゼオライト膜の赤外線吸収スペクトル測定結果を示す図である。図２における横軸は１ｃｍ当りの波数を示しており縦軸はTransmission（透過率）を示すものである。
図２の本実施例に係る（１）では９６０ｃｍ−１付近にＴｉ−Ｏ−Ｓｉ結合に起因する吸収ピークが観測されている。
【００３９】
更に、図３は本実施例に係るチタノシリケート型ゼオライト膜に対して紫外・可視領域の拡散反射スペクトルを測定した結果を示す図である。図３において、横軸は拡散反射スペクトルの波長を示し、縦軸は吸光度を示す。この図３では、
２１０ｎｍ付近に４配位Ｔｉに基づく吸収が観測された。
図２，３に示された結果によりＭＦＩ型骨格におけるＴｉ原子の置換が確認でき、多孔質支持体表面にチタノシリケート型ゼオライト結晶層が生成していることが確認された。
【００４０】
また、図４は、この実施例１で得られた混合物分離膜の表面を走査型電子顕微鏡で撮影した写真を示すものであり、図４から、多孔質支持体上に緻密にＭＦＩ型のチタノシリケート型ゼオライトが析出しているのが確認された。
【００４１】
実施例１〜２及び比較例１で調製したゼオライト膜を用いて、式（１）及び式（２）に示すような、２−プロパノール（イソプロピルアルコール）及びエタノールの酸化の反応分離を行った。
【００４２】
【数１】
2005262106.tif 000003
【００４３】
【数２】
2005262106.tif 000004
【００４４】
反応分離に使用した装置の概略図を図５に示す。図５おいて、符号１は実施例１、２及び比較例１で調製したゼオライト分離膜である。このゼオライト分離膜１は、中空円筒形でありガラス容器９内に貯留された供給液２内に浸漬されている。供給液２は、２−プロパノールやエタノールなどの反応原料物質及び過酸化水素水であり、撹拌子４とスターラー５の作用によって攪拌される。ガラス容器９はさらに恒温槽６内に浸漬されており、温度調節装置７によって温度を一定に維持している。
ゼオライト分離膜１の上端部から下流側にはシリコンチューブ３が接続されており、このシリコンチューブ３はコールドトラップ１１を介して真空ポンプ１２を備える真空ライン１５に接続されている。
従って、ゼオライト分離膜１の内部は減圧されており、供給液２のうちゼオライト分離膜１を透過気化した反応生成物質であるアセトンやアセトアルデヒドはシリコンチューブ３を介してコールドトラップ１１に捕集されて液化する。
なお、ゼオライト分離膜１の底部から供給液２が侵入しないように栓１０によって塞いでいる。また、真空ライン１５の真空度は真空計１４によって測定されている。Ｎ２ガス１３は、真空ライン１５を常圧に戻すリーク時に封入される。空気を吸入すると水蒸気が混入するため、Ｎ２ガス１３を用いるものである。
【００４５】
実施例３（使用例１）
実施例１で調製した多孔質支持体上にチタノシリケート型ゼオライト結晶層を膜状に析出させたゼオライト膜１を、恒温槽６内に設置したガラス容器９に、供給液２として、２−プロパノール（３３ｗｔ％）／過酸化水素水（１８ｗｔ％）溶液を入れて反応分離をおこなった。ゼオライト分離膜１の下端は栓１０で閉じ、反対側から真空ポンプ１２により減圧することで膜を通り内側に透過気化した蒸気をコールドトラップ１１で捕集した。透過物の組成の決定をガスクロマトグラフにより行った結果、３０時間後、反応生成物質として８０ｗｔ％のアセトンの生成を確認した。
【００４６】
実施例４（使用例２）
実施例２で調製した多孔質支持体上にチタノシリケート型ゼオライト結晶層を膜状に析出させたゼオライト膜１を、恒温槽６内に設置したガラス容器９に、供給液２として、エタノール（４０ｗｔ％）／過酸化水素水（１８ｗｔ％）溶液を入れて、３０℃で反応分離をおこなった。ゼオライト分離膜１の下端は栓１０で閉じ、反対側から真空ポンプ１２により減圧することで膜を通り内側に透過気化した蒸気をコールドトラップ１１で捕集した。透過物の組成の決定をガスクロマトグラフにより行った結果、４８時間後、反応生成物質として８０ｗｔ％のアセトアルデヒドの生成を確認した。
【００４７】
比較例２
比較例１で調製したチタン源を含まないＭＦＩ型シリカライト膜を用いて、実施例１及び実施例２と同様な方法により、式（１）又は式（２）の反応分離を行ったが、いずれもコールドトラップには反応生成物質はもちろんのこと、反応原料物質の捕集も確認されなかった。
【００４８】
なお、実施例３あるいは実施例４において、供給液２として反応生成物質であるアセトンあるいはアセトアルデヒドをガラス容器９に入れて同様に実験を行った結果、アセトンやアセトアルデヒドは透過気化されなかった。
このような結果から、本実施の形態に係るメンブレンリアクタの混合物分離膜は、反応生成物質を透過することなく、反応原料物質のみを透過し、その分離膜を構成するチタノシリケート型ゼオライト膜の触媒機能によって、反応生成物質を生成した上で、透過気化させて反応原料物質と分離させることができる。
すなわち、本実施の形態に係るメンブレンリアクタの混合物分離膜は、触媒機能と分離機能を併せ持つことで反応原料物質と反応生成物質を分離可能である。また、多孔質支持体にチタノシリケート型ゼオライトを膜状に結晶化させた膜を形成させているため、触媒機能が反応原料物質に直接的に作用し、触媒による反応効率も高い。さらに、チタノシリケート型ゼオライト膜は製膜性に優れており欠陥が発生し難く、高性能の分離機能を長期間に亘って維持することができる。
【００４９】
また、真空ポンプ１２によってゼオライト分離膜１の上端部に接続されたシリコンチューブ３を減圧するため、ゼオライト分離膜１内部も減圧され、反応原料物質をゼオライト分離膜１に取り込むことができ、触媒反応を促進させてゼオライト分離膜１の内側に透過気化した反応生成物質の蒸気をより多く発生させることができる。
但し、本実施の形態に係るメンブレンリアクタでは、図５に示すようにシリコンチューブ３に真空ライン１５を接続して真空ポンプ１２によってゼオライト分離膜１の下流側を減圧することで透過気化した反応生成物質であるアセトンやアセトアルデヒドを吸引するようにしているものの、必ずしも真空ポンプ１２を備えた真空ライン１５を設ける必要はない。例えば、窒素ガスなどの不活性ガスを充填できるようなラインを設けておき、ガラス容器９に貯留された供給液２の液面上からゼオライト分離膜１の上流側を加圧することで、反応生成物質をシリコンチューブ３を介してコールドトラップ１１に導くようにしてもよい。
また、本実施の形態に係るメンブレンリアクタは、コールドトラップ１１を備えるため、透過気化した蒸気を液化させながら捕集することができ、捕集された反応生成物質の減容化が可能である。
さらに、メンブレンリアクタのガラス容器９は、恒温槽６内に収容されているため、反応に適した温度に調節が可能であると同時にその温度に一定に制御することができ、より効率的に反応生成物質を回収することができる。
なお、本実施の形態においては、供給液２を貯留する容器としてガラス容器９を用いたが、供給液２及びゼオライト分離膜１に対して安定した特性を備えるならば特にガラス製に限定するものではなく、例えば陶磁器製などの容器を用いてもよい。
【００５０】
以上、実施例３、実施例４及び比較例２結果から、本実施の形態に係るメンブレンリアクタにおいては、例えば２−プロパノールやエタノールの酸化反応において高い反応分離性を示し、反応生成物質であるアセトンやアセトアルデヒドを効率的に分離することができるという顕著な効果を確認することができた。
【産業上の利用可能性】
【００５１】
本発明に係るメンブレンリアクタは、多種多様の気体混合物あるいは液体混合物の分離に利用できる。さらに、チタノシリケート型ゼオライト膜による触媒機能と分離機能の両方を利用して、触媒反応前の反応原料物質から触媒反応後の反応生成物質を分離することが可能であるので、単に複数の種類の混合物を分離するだけでなく、触媒反応生成物質を抽出するような化学反応システムなどにも利用可能である。
【図面の簡単な説明】
【００５２】
【図１】いずれもＸ線回折測定図であり、（１）はチタノシリケート型ゼオライトの結晶粉末、（２）は、実施例１で調製した多孔質支持体上に析出させたチタノシリケート型ゼオライト膜、（３）は比較例１で調製した多孔質支持体上に析出させたＭＦＩ型シリカライト膜、（４）は多孔質支持体のものである。
【図２】実施例１で調製した多孔質支持体上に析出させたチタノシリケート型ゼオライト膜（１）と、比較例１で調製した多孔質支持体上に析出させたＭＦＩ型シリカライト膜（２）の赤外線吸収スペクトル測定図である。
【図３】実施例１で調製した多孔質支持体上に析出させたチタノシリケート型ゼオライト膜の紫外・可視領域の拡散反射スペクトルの測定結果図である。
【図４】実施例１で調製した多孔質支持体上に析出させたチタノシリケート型ゼオライト膜の走査型電子顕微鏡（ＳＥＭ）写真である。
【図５】実施例３，４及び比較例２の反応分離に使用した装置の概略図ある。
【符号の説明】
【００５３】
１…ゼオライト分離膜  ２…供給液  ３…シリコンチューブ  ４…撹拌子  ５…スターラー  ６…恒温槽  ７…温度調節装置  ８…冷却管  ９…ガラス容器  １０…栓  １１…コールドトラップ  １２…真空ポンプ  １３…Ｎ２ガス  １４…真空計  １５…真空ライン
【図１】
2005262106.tif 000005
【図２】
2005262106.tif 000006
【図３】
2005262106.tif 000007
【図４】
2005262106.tif 000008
【図５】
2005262106.tif 000009